(57)【特許請求の範囲】
【請求項１】
以下の化学式(I)のナフトピラン化合物であって：
【化１】
0004499287.tif 000022
ここで：
・  Ｌは直接の結合または二価の残基：Ｏ、Ｓ、ＮＲ6（Ｒ6は１から６の炭素原子を含む線状または枝分れアルキル基を表す）、ＣＲ7Ｒ8、（ＣＲ7Ｒ8）2、Ｒ7Ｃ＝ＣＲ8（Ｒ7およびＲ8は、同じかまたは異なり、独立して、Ｈ、ＯＨ、１から６までの炭素原子を有する線状または枝分れアルキルまたはアルコキシ基を表す）または以下：
【化２】
0004499287.tif 000023
から選択される炭素環に対応し；
・  Ｒ1およびＲ2が独立して：
−  水素、
−  １から12までの炭素原子を含む線状または枝分れアルキル基、
−  ３から12までの炭素原子を含むシクロアルキル基、
−  基本構造において、それぞれ、６から24までの炭素原子または４から24までの炭素原子と、硫黄、酸素および窒素から選択される少なくとも１つのヘテロ原子を含むアリールまたはヘテロアリール基であって、該基本構造が必要に応じて：
＋  ハロゲン、
＋  ヒドロキシ基、
＋  １から12までの炭素原子を含む線状または枝分れアルキル基、
＋  １から12までの炭素原子を含む線状または枝分れアルコキシ基、
＋  少なくとも１つのハロゲン原子により置換された、それぞれ上述した（Ｃ1−Ｃ12）アルキルまたはアルコキシ基に対応するハロアルキルまたはハロアルコキシ基、
＋  ２から12までの炭素原子を含む線状または枝分れアルケニル基、
＋  −ＮＨ2基、
＋  Ｒが１から６までの炭素原子を含む線状または枝分れアルキル基である、−ＮＨＲ基、
＋
【化３】
0004499287.tif 000024
基、ここで、Ｒ’およびＲ”は、同じかまたは異なり、独立して、１から６までの炭素原子を含む線状または枝分れアルキル基を表し、またはそれらが結合している窒素原子とともに、酸素、硫黄および窒素から選択される少なくとも１つの他のヘテロ原子を含み得る５または７員環を表し、該窒素が、必要に応じて、１から６までの炭素原子を含む線状または枝分れアルキル基であるＲ”’により置換されている、
＋  メタクリロイル基またはアクリロイル基、
から選択される少なくとも１つの置換基により置換されており、
−  アラルキルまたはヘテロアラルキル基、ここで、そのアルキル基が１から４までの炭素原子を含む線状または枝分れのものであり、そのアリールおよびヘテロアリール基が上述した定義を有している、
を表し、
または、
前記２つの置換基Ｒ1およびＲ2が互いにアダマンチル、ノルボルニル、フルオレニリデン、ジ（Ｃ1−Ｃ6）アルキルアントラセニリデンまたはスピロ（Ｃ5−Ｃ6）シクロアルキルアントラセニリデン基を形成し、該基が必要に応じて、Ｒ1、Ｒ2：アリールまたはヘテロアリール基に関して上述した置換基の内の少なくとも１つにより置換されている；
・  Ｒ3およびＲ4が、同じかまた異なり、独立して：
−  水素、
−  ハロゲン、
−  １から12までの炭素原子を含む線状または枝分れアルキル基、
−  ３から12までの炭素原子を含むシクロアルキル基、
−  １から12までの炭素原子を含む線状または枝分れアルコキシ基、
−  少なくとも１つのハロゲン原子により置換された、それぞれ、上述したアルキル、シクロアルキル、アルコキシ基に対応するハロアルキル、ハロシクロアルキル、またはハロアルコキシ基、
−  Ｒ1、Ｒ2について前出のように与えられたものと同一の定義を有するアリールまたはヘテロアリール基、
−  アラルキルまたはヘテロアラルキル基、ここで、そのアルキル基が１から４までの炭素原子を含む線状または枝分れのものであり、そのアリールおよびヘテロアリール基がＲ1、Ｒ2について前出のように与えられた定義を有している、
−  アミンまたはアミド基：−ＮＨ2、−ＮＨＲ、−ＣＯＮＨ2、−ＣＯＮＨＲ、
【化４】
0004499287.tif 000025
ここで、Ｒ、Ｒ’、Ｒ”が、Ｒ1、Ｒ2：アリールまたはヘテロアリール基のアミン置換基について前出のように与えられものと同一の定義をそれぞれ有し、
−  −ＯＣＯＲ6または−ＣＯＯＲ6、ここで、Ｒ6が、１から６までの炭素原子を含む直鎖または枝分れアルキル基、または３から６までの炭素原子を含むシクロアルキル基、またはＲ1、Ｒ2：アリールまたはヘテロアリール基に関して上述した置換基の内の少なくとも１つにより必要に応じて置換されているフェニル基である、
を表し；
・  ｍおよびｎが独立して、それぞれ、０から４までの整数および０から３までの整数であり；
・  Ｒ5が：
−  水素、
−  １から12までの炭素原子を含む線状または枝分れアルキル基、
−  ３から12までの炭素原子を含むシクロアルキル基、
−  ２から12までの炭素原子を含む線状または枝分れアルケニル基、
−  必要に応じてＲ1、Ｒ2：アリールまたはヘテロアリールに関して上述した置換基の内の少なくとも１つにより置換されている、フェニルまたはベンジル基、
−  −ＣＯＲ7、−ＣＯＯＲ7またはＣＯＮＨＲ7基、ここで、Ｒ7が、１から６までの炭素原子を含む線状または枝分れアルキル基、または３から６までの炭素原子を含むシクロアルキル基、またはこれらの基が独立してアリールまたはヘテロアリール基に対応する場合には、化学式(I)においてＲ1、Ｒ2基の定義で上述した置換基の内の少なくとも１つにより置換されたフェニルまたはベンジル基を表す；
ことを特徴とするナフトピラン。
【請求項２】
化学式(I1)を有し：
【化５】
0004499287.tif 000026
ここで、
・  Ｌが直接の結合、酸素、ラジカル−ＣＨ2−
【化６】
0004499287.tif 000027
または以下の炭素環：
【化７】
0004499287.tif 000028
を表し；
・  Ｒ1および／またはＲ2が、独立して、必要に応じて置換されたアリールまたはヘテロアリール基を表し、その基本構造が、フェニル、ナフチル、ビフェニル、ピリジル、フリル、ベンゾフリル、ジベンゾフリル、Ｎ−（Ｃ1−Ｃ6）アルキルカルバゾール、チエニル、ベンゾチエニル、ジベンゾチエニル、ユロリジニル基からなる群より選択され；
・  Ｒ5が、水素、１から６までの炭素原子を含む線状または枝分れアルキル基、必要に応じて置換されたフェニルまたはベンジル基、−ＣＯＲ7、−ＣＯＯＲ7、またはＣＯＮＨＲ7基を表し、Ｒ7が、１から６までの炭素原子を含む線状または枝分れアルキル基、または必要に応じて置換されたフェニルまたはベンジル基を表す；
ことを特徴とする請求項１記載のナフトピラン。
【請求項３】
Ｌが直接結合に対応しないことを特徴とする請求項１記載のナフトピラン。
【請求項４】
請求項１から３いずれか１項記載の化学式(I)のナフトピランを調製する方法であって、
−  以下の化学式(II)の少なくとも１つの化合物：
【化８】
0004499287.tif 000029
ここで、Ｒ3、Ｒ4、Ｒ5、Ｌ、ｍおよびｎは化学式(I)に関して上述のごとく定義されたものである；
の
−  以下の化学式(III)のプロパルギルアルコールの少なくとも１つの誘導体：
【化９】
0004499287.tif 000030
ここで、Ｒ1およびＲ2は化学式(I)に関して上述のごとく定義されたものである；
−  または以下の化学式(III')のアルデヒド誘導体：
【化１０】
0004499287.tif 000031
ここで、Ｒ1およびＲ2は化学式(I)に関して上述のごとく定義されたものである；
との縮合を行うことから実質的になることを特徴とする方法。
【請求項５】
前記出発化合物(II)が、以下の必須工程：
１−化学式：
【化１１】
0004499287.tif 000032
の前駆体（Ｉｐ1）の、中間体生成物（Ｉｐ2）：
【化１２】
0004499287.tif 000033
を得るように、Ｒa＝アルキル、好ましくはエチルである化学式ＮＣ−ＣＨ2−ＣＯＯＲaの少なくとも１つのシアン酢酸アルキルとの反応；
２−中間体（Ｉｐ3）：
【化１３】
0004499287.tif 000034
に導かれる（Ｉｐ2）の熱環化；
３−中間体(II)：
【化１４】
0004499287.tif 000035
を生成するための（Ｉｐ3）の高温脱シアン化；
を行うことにより製造されることを特徴とする請求項４記載の方法。
【請求項６】
請求項１または２記載のナフトピランを少なくとも１つ含む少なくとも１つのモノマーを重合および／または架橋させることにより得られる（コ）ポリマーおよび／または網状体。
【請求項７】
フォトクロミック組成物であって、別の種類の少なくとも１つの他のフォトクロミック化合物および／または少なくとも１つの非フォトクロミック着色剤と共に、請求項１から３いずれか１項記載の化合物、または請求項１から３いずれか１項記載の少なくとも２つの化合物の混合物、または請求項１から３いずれか１項記載の少なくとも１つの化合物の混合物からなることを特徴とするフォトクロミック組成物。
【請求項８】
フォトクロミック組成物であって、
−  請求項１から３いずれか１項記載の少なくとも１つの化合物、および／またはその構造中に請求項１または２記載の少なくとも１つの化合物(I)を含有する少なくとも１つの線状または架橋（コ）ポリマー；
−  および、必要に応じて、別の種類の少なくとも１つの他のフォトクロミック化合物および／または少なくとも１つの非フォトクロミック着色剤および／または少なくとも１つの安定剤、
を含むことを特徴とするフォトクロミック組成物。
【請求項９】
（コ）ポリマーマトリクスであって、
−  請求項１から３いずれか１項記載の少なくとも１つの化合物、
−  および／または請求項６記載の少なくとも１つの（コ）ポリマーおよび／または網状体、
−  および／または請求項８記載の少なくとも１つの組成物、
を含むことを特徴とする（コ）ポリマーマトリクス。
【請求項１０】
以下のリスト：
−  必要に応じてハロゲン化された、または少なくとも１つのエーテルおよび／またはエステルおよび／またはカーボネートおよび／またはカルバメートおよび／またはチオカルバメートおよび／または尿素および／またはアミド基を含む、アルキル、シクロアルキル、（ポリまたはオリゴ）エチレングリコール、アリールまたはアリールアルキルモノ，ジ，トリまたはテトラアクリレートまたはモノ，ジ，トリまたはテトラメタクリレート、
−  ポリスチレン、ポリエーテル、ポリエステル、ポリカーボネート、ポリカルバメート、ポリエポキシ、ポリウレア、ポリウレタン、ポリチオウレタン、ポリシロキサン、ポリアクリロニトリル、ポリアミド、脂肪族または芳香族ポリエステル、ビニルポリマー、酢酸セルロース、三酢酸セルロース、酢酸プロピオン酸セルロースまたはプリビニルブチラール、
−  以下の化学式を有する二官能性モノマー：
【化１５】
0004499287.tif 000036
ここで：
Δ  Ｒ10、Ｒ’10、Ｒ11およびＲ’11は、同じかまたは異なり、独立して水素またはメチル基を表し；
Δ  ｍ1およびｎ1は、独立して、０から４までの整数であり；
Δ  ＸおよびＸ’は、同じかまたは異なり、ハロゲンであり；
Δ  ｐ1およびｑ1は、独立して、０から４までの整数である；
−  前に列記されたポリマーの前駆体モノマーから選択される、少なくとも２種類の共重合性モノマーのコポリマー、
から選択される材料により形成されることを特徴とする請求項９記載の（コ）ポリマーマトリクス。
【請求項１１】
眼用またはソーラー製品であって、
−  請求項１から３いずれか１項記載の少なくとも１つの化合物、
−  および／または請求項８記載の少なくとも１つの組成物、
−  および／または請求項６記載の少なくとも１つの（コ）ポリマーおよび／または網状体、
−  および／または請求項９または１０記載の少なくとも１つのマトリクス、
を含むことを特徴とする製品。
【請求項１２】
レンズ、窓ガラスまたは光学素子により構成されることを特徴とする請求項１１記載の製品。
【発明の詳細な説明】
【０００１】
本発明は、特に、フォトクロミック特性を有する新規のナフトピラン型化合物に関する。本発明はまた、該ナフトピランを含有するフォトクロミック組成物およびフォトクロミック眼用製品（例えば、レンズ）にも関する。本発明は、これらの新規のナフトピランの調製も包含する。
【０００２】
フォトクロミック化合物は、多色光または単色光（例えば、紫外線）の影響下で色を変え、その光照射が停止されたとき、または最初とは異なる多色光または単色光および／または温度の影響下で、最初の色に戻ることができる。
【０００３】
フォトクロミック化合物には、様々な分野、例えば、眼用レンズ、コンタクトレンズ、ソーラー保護ガラス、フィルタ、カメラ光学素子または撮影装置用光学素子もしくは他の光学素子や、観察装置、窓ガラス、装飾物品、紙幣要素の製造に関する、または光学的刻印（コーディング）による情報記憶に関する用途が見出されている。
【０００４】
眼用光学素子の分野、特に眼鏡業界において、一種類以上のフォトクロミック化合物を含むフォトクロミックレンズは：
−  紫外線の不在下での高透過率、
−  太陽光の元での低透過率（高着色適性）、
−  適合された着色および脱色反応速度、
−  消費者に受け入れられる色合い（好ましくは、グレーまたはブラウン）、好ましくは、レンズの着色および脱色中にも選択された色合いが維持される、
−  0-40℃の温度範囲内での性能、特性の維持、
−  求められているこれらの対物レンズが精巧な補正レンズであり、したがって、高価であるので、著しい耐久性、
を有さなければならない。
【０００５】
これらのレンズの特徴は、それらが含有する活性フォトクロミック化合物により実際に決定される。それら混合物は、レンズを構成する有機または無機基材と完全に相溶性でなければならない。
【０００６】
さらに、グレーまたはブラウンの色合いを得るには、異なる色の、すなわち、可視において別個の最大吸収波長を有する少なくとも２つのフォトクロームを使用する必要があるかもしれないことに留意すべきである。この組合せのために、フォトクロミック化合物に他の必要条件が課せられる。特に、（２つ以上の）組み合わされた活性フォトクロミック化合物の着色および脱色反応速度は、実質的に同一でなければならない。同じことが、時間に関する安定性や、プラスチックまたは無機基材との相溶性についても当てはまる。
【０００７】
従来技術において記載された数多くのフォトクロミック化合物の中でも、以下の特許または特許出願：米国特許第3,567,605号、同第3,627,690号、同第4,826,977号、同第5,200,116号、同第5,238,981号、同第5,411,679号、同第5,429,744号、同第5,451,344号、同第5,458,814号、同第5,651,923号、同第5,645,767号、同第5,698,141号、国際特許出願公開第WO95/05382号、フランス国特許出願公開第2,718,447号、国際特許出願公開第WO96/14596号、同第WO97/21698号に記載されているベンゾピランまたはナフトピランを引用してもよい。それらは、以下の単純化された化学式のものである：
【化１６】
0004499287.tif 000002
米国特許第5,645,767号および同第5,651,923号にはより具体的に、それぞれ、第１にインデノ基を、第２にナフトピランのｆ側にベンゾまたはナフトフラノ基を有するナフトピランが記載されている（一般構造は以下）。
【０００８】
【化１７】
0004499287.tif 000003
米国特許第5,651,923号に開示されたナフトピランのいくつかは、ナフトピランユニットの炭素９および10と融合されたインデン型アネル化(annelated)炭素環を含む、またはナフトピランユニットの炭素５および６と融合されたベンゾまたはナフトフラン型アネル化複素環を含むようである。
【０００９】
米国特許第5,645,767号によるフォトクロミック化合物は、トルエンおよびカリウムｔｅｒｔ−ブトキシドの存在下で、ジメチルエステルのような琥珀酸エステルと反応できる置換または非置換ベンゾフェノンから得られる。アセトキシナフタレンに、次いで環状化されてインデノン残基と融合されたナフトールを与えるカルボキシナフトールに引き続いて転化される半エステルがこのように生成される。ＤＢＳＡの存在下での、このナフトールとプロパルギルアルコールとの反応により、インデノン環と融合されたナフトピランが誘導される。このナフトピランのインデン同族体は、還元されたケトン官能基を有する前駆体で開始することにより得られる。該インデンのこの炭素は様々な様式で置換することができる。
【００１０】
米国特許第5,651,923号によるベンゾまたはナフトフラン残基と融合されたナフトピランに関しては、それらは、一方で、インデノン環またはナフトフラン環と、他方で、プロパルギルアルコールと融合されたナフトールの反応により調製される。例えば、米国特許第5,645,767号に記載されたようなインデノン環と融合されたナフトールが得られる。一方で、ナフトフラン環と融合されたナフトールは、少なくとも１つのヒドロキシのその後のメチル化の有無にかかわらず、ナフトキノンおよび１，３−ジヒドロキシナフタレン間の反応から生じる。
【００１１】
これらの化合物は、先に定義された仕様を満たすものと言われている。現実には、これらの化合物が実際に、紫外線の不在下での高透過率および太陽光の元での高着色適性のような、求められている基本特性の１つ以上を有していたとしても、これまでに記載されたどの化合物も、満足のいく製品の製造のために必要とされる、求められている特性の完全な組合せは有していない。特に、これらの化合物のどれも固有のグレーまたはブラウンではなく、これらの２つの色合いの内の１つを得るために追加のフォトクロームを用いる必要性がまだある。
【００１２】
これに関連して、新規のフォトクロームを開発するための基礎としてこの種類のナフトピランに関心を持ったこと、および特に有益なフォトクロミック特性を有する新規な一群の分子を提案したことが、本発明者の功績である。
【００１３】
このように、第１の態様によれば、本発明は、以下の化学式(I)のナフトピラン化合物に関する：
【化１８】
0004499287.tif 000004
ここで：
・  Ｌは直接の結合または二価の残基：Ｏ、Ｓ、ＮＲ6（Ｒ6は１から６の炭素原子を含む線状または枝分れアルキル基を表す）、ＣＲ7Ｒ8、（ＣＲ7Ｒ8）2、Ｒ7Ｃ＝ＣＲ8（Ｒ7およびＲ8は、同じかまたは異なり、独立して、Ｈ、ＯＨ、１から６までの炭素原子を有する線状または枝分れアルキルまたはアルコキシ基を表す）または以下：
【化１９】
0004499287.tif 000005
から選択される炭素環に対応し；
・  Ｒ1およびＲ2が独立して：
−  水素、
−  １から12までの炭素原子を含む線状または枝分れアルキル基、
−  ３から12までの炭素原子を含むシクロアルキル基、
−  基本構造において、それぞれ、６から24までの炭素原子または４から24までの炭素原子と、硫黄、酸素および窒素から選択される少なくとも１つのヘテロ原子を含むアリールまたはヘテロアリール基であって、該基本構造が必要に応じて：
＋  ハロゲン、特に、フッ素、塩素および臭素、
＋  ヒドロキシ基、
＋  １から12までの炭素原子を含む線状または枝分れアルキル基、
＋  １から12までの炭素原子を含む線状または枝分れアルコキシ基、
＋  少なくとも１つのハロゲン原子により置換された、それぞれ上述した（Ｃ1−Ｃ12）アルキルまたはアルコキシ基に対応するハロアルキルまたはハロアルコキシ基、特にこの種のフルオロアルキル基、
＋  ２から12までの炭素原子を含む線状または枝分れアルケニル基、特に、ビニル基またはアリル基、
＋  −ＮＨ2基、
＋  Ｒが１から６までの炭素原子を含む線状または枝分れアルキル基である、−ＮＨＲ基、
＋
【化２０】
0004499287.tif 000006
基、ここで、Ｒ’およびＲ”は、同じかまたは異なり、独立して、１から６までの炭素原子を含む線状または枝分れアルキル基を表し、またはそれらが結合している窒素原子とともに、酸素、硫黄および窒素から選択される少なくとも１つの他のヘテロ原子を含み得る５または７員環を表し、該窒素が、必要に応じて、１から６までの炭素原子を含む線状または枝分れアルキル基であるＲ”’により置換されている、
＋  メタクリロイル基またはアクリロイル基、
から選択される少なくとも１つの置換基により置換されており、
−  アラルキルまたはヘテロアラルキル基、ここで、そのアルキル基が１から４までの炭素原子を含む線状または枝分れのものであり、そのアリールおよびヘテロアリール基が上述した定義を有している、
を表し、
または、
前記２つの置換基Ｒ1およびＲ2が互いにアダマンチル、ノルボルニル、フルオレニリデン、ジ（Ｃ1−Ｃ6）アルキルアントラセニリデンまたはスピロ（Ｃ5−Ｃ6）シクロアルキルアントラセニリデン基を形成し、該基が必要に応じて、Ｒ1、Ｒ2：アリールまたはヘテロアリール基に関して上述した置換基の内の少なくとも１つにより置換されている；
・  Ｒ3およびＲ4が、同じかまた異なり、独立して：
−  水素、
−  ハロゲン、特にフッ素、塩素または臭素、
−  １から12までの炭素原子（好ましくは１から６までの炭素原子）を含む線状または枝分れアルキル基、
−  ３から12までの炭素原子を含むシクロアルキル基、
−  １から12までの炭素原子（好ましくは１から６までの炭素原子）を含む線状または枝分れアルコキシ基、
−  特にフッ素、塩素および臭素から選択される少なくとも１つのハロゲン原子により置換された、それぞれ、上述したアルキル、シクロアルキル、アルコキシ基に対応するハロアルキル、ハロシクロアルキル、またはハロアルコキシ基、
−  Ｒ1、Ｒ2について前出のように与えられたものと同一の定義を有するアリールまたはヘテロアリール基、
−  アラルキルまたはヘテロアラルキル基、ここで、そのアルキル基が１から４までの炭素原子を含む線状または枝分れのものであり、そのアリールおよびヘテロアリール基がＲ1、Ｒ2について前出のように与えられた定義を有している、
−  アミンまたはアミド基：−ＮＨ2、−ＮＨＲ、−ＣＯＮＨ2、−ＣＯＮＨＲ、
【化２１】
0004499287.tif 000007
ここで、Ｒ、Ｒ’、Ｒ”が、Ｒ1、Ｒ2：アリールまたはヘテロアリール基のアミン置換基について前出のように与えられものと同一の定義をそれぞれ有し、
−  −ＯＣＯＲ6または−ＣＯＯＲ6、ここで、Ｒ6が、１から６までの炭素原子を含む直鎖または枝分れアルキル基、または３から６までの炭素原子を含むシクロアルキル基、またはＲ1、Ｒ2：アリールまたはヘテロアリール基に関して上述した置換基の内の少なくとも１つにより必要に応じて置換されているフェニル基である、
を表し；
・  ｍおよびｎが独立して、それぞれ、０から４までの整数および０から３までの整数であり；
・  Ｒ5が：
−  水素、
−  １から12までの炭素原子（好ましくは１から６までの炭素原子）を含む線状または枝分れアルキル基、
−  ３から12までの炭素原子を含むシクロアルキル基、
−  ２から12までの炭素原子を含む線状または枝分れアルケニル基、特にビニル基またはアリル基、
−  必要に応じてＲ1、Ｒ2：アリールまたはヘテロアリールに関して上述した置換基の内の少なくとも１つにより置換されている、フェニルまたはベンジル基、
−  −ＣＯＲ7、−ＣＯＯＲ7またはＣＯＮＨＲ7基、ここで、Ｒ7が、１から６までの炭素原子を含む線状または枝分れアルキル基、または３から６までの炭素原子を含むシクロアルキル基、またはこれらの基が独立してアリールまたはヘテロアリール基に対応する場合には、化学式(I)においてＲ1、Ｒ2基の定義で上述した置換基の内の少なくとも１つにより置換されたフェニルまたはベンジル基を表す。
【００１４】
本発明の化合物である化学式(I)のナフトピランは、特に有益なフォトクロミック特性を有する。より具体的には、これらの新規の化合物は、高着色適性（40℃でさえも）、類似構造の既知のナフトピランよりも高いλmaxによる紫外線に対する高感度を有する。
【００１５】
上述した化学式(I)の化合物の中でも、以下の化学式(I1)を有するものが好ましい：
【化２２】
0004499287.tif 000008
ここで、
・  Ｌが直接の結合、酸素、ラジカル−ＣＨ2−
【化２３】
0004499287.tif 000009
または以下の炭素環：
【化２４】
0004499287.tif 000010
を表し；
・  Ｒ1および／またはＲ2が、独立して、必要に応じて置換されたアリールまたはヘテロアリール基を表し、その基本構造が、フェニル、ナフチル、ビフェニル、ピリジル、フリル、ベンゾフリル、ジベンゾフリル、Ｎ−（Ｃ1−Ｃ6）アルキルカルバゾール、チエニル、ベンゾチエニル、ジベンゾチエニル、ユロリジニル基からなる群より選択され；Ｒ1および／またはＲ2が好ましくはパラ置換されたフェニル基を表すかまたはＲ1およびＲ2が互いにアダマンチルまたはノルボルニル基を形成する；
・  Ｒ5が、水素、１から６までの炭素原子を含む線状または枝分れアルキル基、必要に応じて置換されたフェニルまたはベンジル基、−ＣＯＲ7、−ＣＯＯＲ7、またはＣＯＮＨＲ7基を表し、Ｒ7が、１から６までの炭素原子を含む線状または枝分れアルキル基、または必要に応じて置換されたフェニルまたはベンジル基を表す。
【００１６】
化学式(I)および(I1)の上述した化合物の中でも、直接結合に対応するＬおよびＣＯＯＲ7またはＣＯＮＨＲ7であるＲ5を有するものとは異なるもの（亜属I'またはI1'）およびより一般的には、Ｌ（直接結合には対応しない）が二価の残基：Ｏ、Ｓ、ＮＲ6、ＣＲ7Ｒ8、（ＣＲ7Ｒ8）2、Ｒ7Ｃ＝Ｒ8または炭素環に対応している化学式(I)および(I1)のもの（亜属I"またはI1"）が特に好ましい。
【００１７】
本発明者は、フォトクロームのこの分野において、ナフトピランユニットの炭素６および７と融合された少なくとも１つの炭素環または複素環を有する新規な化合物に到達するアネル化ナフトピランへの新規の合成経路を提案した点で功績がある。この合成経路は：
−  少なくとも１つの炭素環または複素環を含み；
−  少なくとも１つのアルキルシアノアセテートと反応できる、
少なくとも１つのケトンから得られるナフトール型の前駆体を利用し、得られた生成物は次いで環化される。
【００１８】
第２の態様によれば、本発明は、調製方法、特に、前出のように定義された化学式(I)の化合物の調製方法に関する。この方法は：
−  以下の化学式(II)の少なくとも１つの化合物：
【化２５】
0004499287.tif 000011
ここで、Ｒ3、Ｒ4、Ｒ5、Ｌ、ｍおよびｎは化学式(I)に関して上述のごとく定義されたものである；
の
−  以下の化学式(III)のプロパルギルアルコールの少なくとも１つの誘導体：
【化２６】
0004499287.tif 000012
ここで、Ｒ1およびＲ2は化学式(I)に関して上述のごとく定義されたものである；
縮合(II)/(III)は好ましくは触媒の存在下で行われ、この触媒は好ましくは、パラトルエンスルホン酸、ドデシルスルホン酸およびブロム酢酸からなる群より選択される、
−  または以下の化学式(III')のアルデヒド誘導体：
【化２７】
0004499287.tif 000013
ここで、Ｒ1およびＲ2は化学式(I)に関して上述のごとく定義されたものである；
縮合(II)/(III')は好ましくは金属錯体、好ましくは、チタンの錯体の存在下で行われ、チタン(IV)エトキシドが特に好ましい、
との縮合を行うことから実質的になる。
【００１９】
実際には、化合物(II)および(III)の間の縮合反応は、トルエン、キシレンまたはテトラヒドロフランのような溶剤中で行うことができ、それら溶剤には、必要に応じて適切な触媒が加えられる。
【００２０】
化合物(II)、(III')の縮合については、ヨーロッパ特許出願公開第0562915号を参照のこと。
【００２１】
化学式(III)の前記化合物は、当業者に知られており、特に、国際特許出願公開第WO96/14596号に記載された方法にしたがって、対応するケトンから得られる。このケトンは、それ自体市販されており、またはフリーデル・クラフツ法（WO96/14596および引用文献参照）ような既知の方法にしたがって調製される。(III)由来のアルデヒドは、酸媒質中での転位反応により得られる（J.Org.Chem., 1977, 42, 3403参照）。
【００２２】
化学式(II)の前記化合物は、その様々な段階が既知の方法を適合したものである合成計画にしたがって得られる。好ましい一般合成計画が以下に与えられている：
【化２８】
0004499287.tif 000014
この合成経路は、Sepiol等（Synthesis 1979, 290）の研究から思いついたものである。
【００２３】
そこから、本発明は、以下の基本工程：
１−化学式：
【化２９】
0004499287.tif 000015
の前駆体（Ｉｐ1）の、中間体生成物（Ｉｐ2）：
【化３０】
0004499287.tif 000016
を得るように、Ｒa＝アルキル、好ましくはエチルである化学式ＮＣ−ＣＨ2−ＣＯＯＲaの少なくとも１つのシアン酢酸アルキルとの反応；
２−中間体（Ｉｐ3）：
【化３１】
0004499287.tif 000017
に導かれる（Ｉｐ2）の熱環化；
３−中間体(II)：
【化３２】
0004499287.tif 000018
を生成するための（Ｉｐ3）の高温脱シアン化；
を含むという点で特徴付けられる化学式(II)のナフトールを調製する方法も包含することになる。
【００２４】
この方法の全体についての詳細が以下の具体例に与えられている。それは実際には、フォトクロームの分野における新規な合成経路の問題である。この経路により、実施の容易さおよび経済的な観点から紛れもない利点が与えられる。
【００２５】
第３の態様によれば、本発明の目的は、前出のように定義されたナフトピランを含む少なくとも１つのモノマーを重合および／または架橋させることにより得られる（コ）ポリマーおよび／または網状体にある。したがって、本発明によるナフトピランは、それ自体が（コ）モノマーであっても、および／または（共）重合性および／または架橋性（コ）モノマーに含まれていても差し支えない。このように得られた（コ）ポリマーおよび／または網状体はフォトクロミックマトリクスを構成できる。
【００２６】
第４の態様によれば、本発明は、本発明の化学式(I)の化合物のフォトクロミック剤としての使用に関する。したがって、本発明の目的は：
−  第１に、上述のごとく定義されたようなナフトピラン誘導体により、単独またはそれらの混合物で、および／または別の種類の少なくとも１つの他のフォトクロミック化合物と共に、および／または少なくとも１つの非フォトクロミック着色剤とともに、構成される新規なフォトクロミック化合物；
−  第２に、少なくとも１つのナフトピラン誘導体(I)、および上述したようなその誘導体の内の１つ、および／またはその構造に本発明による化合物(I)を少なくとも１つ含有する少なくとも１つの線状または架橋された（コ）ポリマーを含む新規のフォトクロミック組成物にある。そのようなフォトクロミック組成物は、別の種類の少なくとも１つの他のフォトクロミック化合物および／または少なくとも１つの非フォトクロミック着色剤および／または少なくとも１つの安定剤を含有することができる。別の種類のフォトクロミック化合物、非フォトクロミック着色剤、および安定剤は、当業者に知られた従来技術の生成物である。
【００２７】
本発明の文脈においては、本発明のフォトクロミック化合物の組合せおよび／または本発明のフォトクロミック化合物と従来技術により別の種類のフォトクロミック化合物との組合せが特に推奨される。そのような組合せは、眼鏡またはサングラスのような用途において公衆に望まれている、グレーまたはブラウンの色合いを生成するのに適しているという点で興味深い。これらの追加のフォトクロミック化合物は、当業者に知られており、文献に記載されているもの、例えば、クロメン（米国特許第3,567,605号、同第5,238,981号、国際特許出願第WO94/22850号、ヨーロッパ特許出願公開第0562915号）、スピロピランまたはナフトスピロピラン（米国特許第5,238,981号）およびスピロキサジン（Crano et al., "Applied Photochromic Polymer Systems", Ed.Blackie & Son Ltd, 1992, chapter 2）であっても差し支えない。
【００２８】
本発明による前記組成物は：
−  前記色合いの調節を可能にする非フォトクロミック着色剤、
−  および／または例えば、酸化防止剤のような１つ以上の安定剤、
−  および／または１つ以上の抗紫外線剤、
−  および／または１つ以上の抗ラジカル剤、
−  および／または１つ以上のフォトクロミック励起状態奪活剤
を含んでも差し支えない。
【００２９】
これらの添加剤は、特に、前記組成物の耐久性を改善できるようにする。
【００３０】
フォトクロミック用途の内容に含まれると考えられる本発明の化合物は、溶液中で用いることができる。したがって、フォトクロミック溶液は、前記化合物の少なくとも１つを、トルエン、ジクロロメタン、テトラヒドロフランまたはエタノールのような有機溶媒中に溶解させることにより得られる。得られた溶液は一般的に無色透明である。太陽光に露出されると、それら溶液は濃い色を呈し、太陽光への露出が少ない区域に置かれると、または言い換えれば、もはや紫外線を受けなくなると、無色の状態を取り戻す。一般的に、非常の低濃度の生成物（約0.01から5重量％）が、濃い色を得るのに十分である。
【００３１】
本発明による化合物は、有機ポリマーまたは無機材料の基材マトリクスと、前記マトリクス中に含まれる形態、並びに該マトリクスのコーティングの形態で、相溶性がある。
【００３２】
また、フォトクロミック用途に関する本発明の第４の態様の内容において、本発明の目的は：
−  前出のように定義された少なくとも１つの化合物(I)；
−  前出のように定義された少なくとも１つの（コ）ポリマーおよび／または網状体；
−  上述したような、少なくとも１つの組成物；
を含むマトリクスにある。
【００３３】
本発明の化合物の最も興味深い適用例は、実際に、フォトクロームが、ポリマー、コポリマーおよび／または（コ）ポリマーの混合物により形成されたマトリクスの表面上またはその内部に均一に分散されているものである。
【００３４】
溶液中またはポリマーマトリクス中のそれらの挙動の具体例に従えば、本発明の化合物は、初期状態で無色かまたはわずかに着色されており、紫外線（365ｎｍ）の元または太陽光型の光源の元で急速に濃い色を発する。最後に、それら化合物は、照射が停止されると、初期の色を取り戻す。
【００３５】
そのようなマトリクスを得るために考えられる実施方法は非常に様々である。当業者に知られているものの中でも、例えば、シリコーン油中、脂肪族または芳香族炭化水素中、またはグリコール中のフォトクロームの懸濁液または溶液からの、もしくは別のポリマーマトリクスからの前記（コ）ポリマー中の拡散が挙げられる。拡散は通常、ポリマーマトリクスの性質に応じて、15分間から数時間までの期間に亘り、50℃から200℃までの温度で行われる。別の実施技法は、前記フォトクロームを重合性マトリクスの配合物中に混ぜ合わせ、この混合物を表面上または金型内に付着させ、次いで、共重合を行う各工程を含む。これらと他の実施技法が、Applied Photochromic Polymer Systems, Ed.Blackie and Son Ltd - 1992において発行されたCrano et al.による文献 "Spiroxazines and their use in photochromic lenses" に記載されている。
【００３６】
以下の生成物は、本発明によるフォトクロミック化合物の光学用途において有用なマトリクスを形成するための好ましいポリマー材料の具体例として挙げられる：
−  必要に応じてハロゲン化された、または少なくとも１つのエーテルおよび／またはエステルおよび／またはカーボネートおよび／またはカルバメートおよび／またはチオカルバメートおよび／または尿素および／またはアミド基を含む、アルキル、シクロアルキル、（ポリまたはオリゴ）エチレングリコール、アリールまたはアリールアルキルモノ，ジ，トリまたはテトラアクリレートまたはモノ，ジ，トリまたはテトラメタクリレート、
−  ポリスチレン、ポリエーテル、ポリエステル、ポリカーボネート（例えば、ビスフェノールＡポリカーボネート、ジアリルジエチレングリコールポリカーボネート）、ポリカルバメート、ポリエポキシ、ポリウレア、ポリウレタン、ポリチオウレタン、ポリシロキサン、ポリアクリロニトリル、ポリアミド、脂肪族または芳香族ポリエステル、ビニルポリマー、酢酸セルロース、三酢酸セルロース、酢酸プロピオン酸セルロースまたはプリビニルブチラール、
−  以下の化学式を有する二官能性モノマー：
【化３３】
0004499287.tif 000019
ここで：
Δ  Ｒ10、Ｒ’10、Ｒ11およびＲ’11は、同じかまたは異なり、独立して水素またはメチル基を表し；
Δ  ｍ1およびｎ1は、独立して、０から４までの（含む）整数であり、好ましくは、独立して、１または２に等しい；
Δ  ＸおよびＸ’は、同じかまたは異なり、ハロゲンであり、好ましくは、塩素および／または臭素を表し；
Δ  ｐ1およびｑ1は、独立して、０から４までの（含む）整数である；
−  前に列記されたポリマーの前駆体モノマーから選択される、少なくとも２種類の共重合性モノマーのコポリマー（特に、（メタ）アクリルモノマー、ビニルモノマー、アリルモノマー、およびそれらの混合物からなる群に属するもの）。
【００３７】
特に好ましい様式において、本発明のフォトクロームは、ナノビフェイシック(nanobiphasic)構造を有し、少なくとも２つの異なる特定の二官能性モノマーを共重合させることにより得られる樹脂と共に用いられる。そのような樹脂がフランス国特許出願公開第2762845号に記載されている。
【００３８】
（コ）ポリマーマトリクス中に用いられるフォトクロームの量は、所望の暗色化の程度に依存する。通常、0.001重量％から20重量％までの量が用いられる。
【００３９】
フォトクロームとしてのナフトピラン(I)の用途に関して第４の態様によれば、本発明の別の目的は：
−  少なくとも１つの本発明による化合物、および／または本発明の化合物から少なくとも一部が形成された少なくとも１つの（コ）ポリマーおよび／または網状体、
−  および／または前に定義したような少なくとも１つのフォトクロミック組成物、
−  および／または有機ポリマー材料または無機材料の、もしくはハイブリッド型無機−有機材料の、前に定義したような少なくとも１つのマトリクスであって、本発明の化合物を少なくとも１つ最初に必要に応じて含んでもよいマトリクス、
を含む眼鏡またはサングラスのような眼用製品にある。
【００４０】
実際には、本発明により特に好ましく被覆される製品としては、眼用レンズまたフォトクロミックソーラーレンズ、窓ガラス（建物、機関車、自動車用の窓）、光学素子、装飾製品、ソーラー保護製品、情報記憶等が挙げられる。
【００４１】
本発明を、本発明のナフトピランの合成およびフォトクロミック性の証明を含む具体例により説明する。本発明の化合物は、従来技術の化合物Ｃ１と比較されている。
【００４２】
具体例１：化合物(1)の合成
工程１：
以下の混合物：60ｍｌのトルエン中の10ｇの９−アセチルフルオレン(Brown et al., Tetrahedron Asymmetry 1996, 7, 2029)、5.47ｇのシアン酢酸エチル、4ｇの酢酸アンモニウム、2ｇの酢酸を、ディーン・スタークコレクタを備えた100ｍｌの三角フラスコ中で４時間に亘り還流下で加熱した。反応混合物を50ｍｌのトルエンで希釈し、次に、200ｍｌの水により、次いで、100ｇの飽和重炭酸ナトリウム溶液により洗浄した。この溶液を硫酸マグネシウム上で乾燥させ、乾燥状態まで蒸発させた。15ｇの黄色っぽい油が得られた。プロトンＮＭＲによれば、収率が80％であると推定された。
【００４３】
工程２：
以下の混合物：15ｇのアセトアミド中の14ｇの工程１の生成物を３時間に亘り200℃で加熱した。次いで、この混合物を熱いうちに300ｍｌの水中に撹拌しながら注ぎ入れた。ジクロロメタン（200ｍｌ＋100ｍｌ）により、２回抽出を行った。次いで、有機相を100ｍｌの水で２回洗浄し、硫酸マグネシウム上で乾燥させ、次いで、乾燥状態まで減少させた。茶色の油が得られた。この生成物を、シリカのクロマトグラフィーを用いて、トルエンにより、次いで、トルエン／クロロホルム（１／１）により溶離させることにより精製した。最も純度の高い生成物を含有する分画を回収し、乾燥状態まで減少させた。1.1ｇ（10％）の黄色の粉末を単離した。
【００４４】
工程３：
以下の混合物：10ｍｌのエタノール中の1.0ｇの工程２の生成物、2ｇの水酸化ナトリウムを125ｍｌの反応器中で６時間に亘り約200-220℃で加熱した（発生した圧力は約30バールであった）。冷却後、混合物をフラスコ中に移し、次いで、乾燥状態まで減少させた。次いで、このペーストを50ｍｌの水中に溶解させ、濃塩酸をゆっくりと徐々に添加することにより中和させた。沈殿物を濾過により回収し、20ｍｌの水で２回洗浄し、次いで、一晩に亘り40℃の真空下で乾燥させた。収量は0.9ｇ（99％）であった。
【００４５】
工程４：
以下の混合物：10ｍｌのキシレン中において触媒量のブロム酢酸の存在下で、0.6ｇの工程３の生成物（2.58ｍモル）、0.98ｇの１，１−ビス（パラメトキシフェニル）プロピン−１−オール（3.66ｍモル）を、100ｍｌの反応器中で３時間に亘り還流下で加熱した。次いで、この混合物を30ｍｌの３Ｎの水酸化カリウムにより３回、次いで、2ｇのＮａＣｌを含有する50ｍｌの水により洗浄した。次いで、生成物をシリカのクロマトグラフィーでトルエンにより溶離させることにより精製した。最も純度の高い分画を組み合わせ、乾燥状態まで減少させた。トルエン／ジイソプロピルエーテル混合物からの再結晶化後、140ｍｇの化合物(1)を透明な黄色の固体の形態で回収した。その構造をＮＭＲ分光器により確認した。
【００４６】
具体例２：化合物(2)の合成
工程１から３：
ナフトール誘導体を、具体例１の化合物の場合と同様に、メチル９−キサンテニルケトンから合成した（Rochlin et al., J.Amer.Chem.Soc., 1992, 114, 230）。
【００４７】
工程４：
以下の混合物：15ｍｌのキシレン中において触媒量のブロム酢酸の存在下で、1.0ｇの工程３の生成物（4ｍモル）、1.3ｇの１，１−ビス（パラメトキシフェニル）プロピン−１−オール（4.8ｍモル）を2.5時間に亘り還流下で加熱した。次いで、混合物を25ｍｌの3Ｎの水酸化ナトリウムで２回、次いで、25ｍｌの水で洗浄した。次いで、シリカカラムのクロマトグラフィー（溶離剤ヘプタン／トルエン70/30、次いで、酢酸エチル／ヘプタン20/80）と、その後のＴＨＦ／エタノールからの再結晶化により２連続の精製後にフォトクロミック生成物を単離した。150ｍｇの透明な黄色の生成物を得た。収率は7.5％であった。その構造をプロトンＮＭＲにより確認した。
【００４８】
具体例３：化合物(3)の合成
以下の混合物：15ｍｌのキシレン中において触媒量のブロム酢酸の存在下で、0.95ｇの具体例２の合成の工程３からのナフトール（3.8ｍモル）、1.25ｇの１−ｐ−ジメチルアミノ−フェニル−１−フェニル−プロピン−１−オール（5.0ｍモル）を1.5時間に亘り還流下で加熱した。次いで、混合物を15ｍｌのＴＨＦで希釈し、次いで、1ｇの重炭酸ナトリウムで中和させた。次いで、溶液を濾過し、乾燥状態まで減少させた。生成物に、シリカカラムのクロマトグラフィーでトルエン／ヘプタン70/30混合物での溶離による精製を施した。フォトクロミック分画を回収し、乾燥状態まで蒸発させ、次いで、5ｍｌのＴＨＦおよび20ｍｌのヘプタンの混合物中で加熱した。周囲温度での２時間の撹拌後、濾過により、緑色の結晶化生成物を回収した。収量は400ｍｇ（32％）であった。その構造をプロトンＮＭＲにより確認した。
【００４９】
具体例４：化合物(4)の合成
工程１：
９，９−スピロシクロペンチル−１０−アセチル−９，１０−ジヒドロアントラセンを以下の順序に従って調製した：(1)トリフルオル酢酸中のナトリウムボロハイドライドによるスピロシクロペンチルアントロンの還元（WO96/30357）；(2)アルコールに誘導される、アセトアルデヒド上のｔ−ＢｕＬｉの作用により形成される有機リチウム試薬の縮合（W.Adam et al., Chem.Ber., (126), 2697, 1993）；(3)塩化クロム酸ピリジンの補助によるヒドロキシル基のカルボニル基への酸化（E.J.Corey et al., Tetrahedron Lett., 2647, 1975）。
【００５０】
工程２：
以下の混合物：50ｍｌのトルエン中において5.05ｇの９，９−スピロシクロペンチル−１０−アセチル−９，１０−ジヒドロアントラセン、2.22ｇのシアン酢酸エチル、1.1ｍｌの酢酸、6ｇの酢酸アンモニウム（４時間毎に1.5ｇ加えた）を、ディーン・スタークコレクタを備えた100ｍｌの三角フラスコ中で12時間に亘り還流下で加熱した。次いで、5ｇのアセトアミドを媒質に加え、制御温度を250℃まで上昇させた。全ての溶媒を蒸留した後、アセトアミドの還流を５時間に亘り維持した。次いで、混合物を熱いうちに、撹拌しながら100ｍｌの水中に注ぎ入れた。トルエン／ＴＨＦ1/1（50ｍｌを２回）による抽出を２回行った。次いで、有機相を30ｍｌの水で、次いで、30ｍｌの飽和塩化ナトリウム溶液で洗浄し、硫酸マグネシウム上で乾燥させ、次いで、乾燥状態まで減少させた。茶色の油が得られた。この生成物を、シリカのクロマトグラフィーを用いて、トルエン／ジイソプロピルエーテル混合物(1/1)での溶離により精製した。最も純度の高い生成物含有分画を回収し、これを、トルエンから所望の生成物を再結晶化させる前に乾燥状態まで減少させた。2.4ｇ（40％）の黄色の粉末を単離した。
【００５１】
工程３：
以下の混合物：30ｍｌのエタノール中において2.3ｇの工程２からの生成物、2.6ｇの水酸化ナトリウムを、125ｍｌの反応器中で５時間に亘り約200-220℃で加熱した（発生した圧力は約30バールであった）。冷却後、混合物をフラスコ中に移し、次いで、乾燥状態まで減少させた。次いで、ペーストを100ｍｌ水中に溶解させ、次に、濃塩酸をゆっくりと徐々に添加することにより中和された。沈殿物を濾過により回収し、20ｍｌの水で２回洗浄し、一晩に亘り40℃で真空下で乾燥させた。茶色の固体が定量収率で回収された。
【００５２】
工程４：
以下の混合物：20ｍｌのキシレン中において触媒量のブロム酢酸の存在下で、750ｍｇの工程３の生成物、670ｍｇの１，１−ビス（パラメトキシフェニル）プロピン−１−オールを50ｍｌの反応器中４時間に亘る還流下で加熱した。溶媒の蒸発後、生成物を、最初に、シリカゲルのクロマトグラフィーを用いて、トルエンによる溶離を行い、次いで、アルミナゲル上の濾過により直接精製した。最高の純度の分画を組み合わせ、乾燥状態まで減少させた。79ｍｇの化合物(4)を紫色の形態で回収した。その構造をＮＭＲにより確認した。
【００５３】
具体例５：化合物Ｃ１
化学式：
【化３４】
0004499287.tif 000020
の従来技術の化合物Ｃ１を検討した。
【００５４】
この化合物は市販されている。
【００５５】
具体例６：
前記化合物(1)から(4)およびＣ１のフォトクロミック特性を評価した。
【００５６】
前記化合物を50ｍｌのＴＨＦ中に5ｍｇの比率で溶解させた。次いで、紫外線吸収率（1ｃｍの光路）を、365ｎｍの紫外線源への露出の前後に測定した。発生した色合いおよび彩度の観察は、溶液を太陽光の元または太陽光シミュレータの前に配置することにより行った。これらの化合物の特性が以下の表に与えられている。
【００５７】
【表１】
0004499287.tif 000021
これらの測定値により、本発明のナフトピランは、ナフトピランの位置６，７にアネル化された環を有さない類似化合物よりも高いλ１’を有し、これにより、太陽光に対する感度が改善されることが示されている。化合物のλ２’もまた高く（深色シフト）、紫外線または太陽光の存在下で発生した彩度も前記類似化合物に関するものよりもずっと高い。